la présente invention est relative à un prccédé pour désoxyder les aciers calmés à basse teneur en carbone (C # 0,15 %). On sait qu'il existedeux types d'acier calmé à basse teneur en carbone : ceux calmés au manganèse + silicium et ceux calmés à l'aluminium. des aciers se distinGuent l'un de l'autre au point de vue de leur propreté inclusionnaire. Les premiers cités contiennent des inclusions déformables composées de sicicate de manganèse avec une teneur résiduelle en inclusions assez élevée du fait de la mauvaise décantabilité de ces inclusions. Les autres présentent une propreté lnclusionnaire nettement meilleure, mais les inclusions résiduelles sont constituées d'alu- Tnine pure indéformable nuisant à la tréfilabilité du produit et, dans le cas de la coulée continue, provoquant le bouchage des busettes. Par ailleurs, il est connu étalement qu'une désoxydation préalaole à l'aluminium permet d'améliorer les résultats de la désoxydation par le manganèse + silicium en stabilisant les rendements d'addition de ces deux éléments et en abaissant le niveau d'oxygène dissous à l'équilibre. La présente invention a pour objet un procédé permettant de désoxyder les aciers calmés à basse teneur en carbone en profitant des avantages offerts par les éléments Mn, Si, Ai et en en réduisant les inconvénients. Cette invention est fondée sur les observations suIvantes, faites par les demandeurs. L'addition d'aluminium modifie la composition des inclusions, de telle sorte que le point représentatif de cette composition balaye, dans le diagramme ternaire Al2O3 - MnO - SiO2, une zone axée sur la droite joignant le sommet Al2O3 au point correspondant à la phase MnO SiO2 sur le côté opposé au sommet A1203 En l'absence d'aluminium, les inclusions sont constituées par de la rhodonite pour autant que le rapport Mn/Si soit supérieur à 1,5. Pour de faibles additions d'aluminium, une partie des inclusions contient jusqu'à environ 25 % Al2O3, ce qui correspond au domaine de la spessartite. Pour des additions importantes d'aluminium, on obtient soit exclusivement de l'alumine quasi pure, soit simultanément de l'alumine et de la spessartite. L'intérêt de ces observations réside dans les particularités suivantes - la spessartite a une meilleure décantabilité que la rhodonite, - le niveau d'oxygène dissous en équilibre est plus bas avec la spessartite qu'avec la rhodonite, - la spessartite est à l'état liquide à 11950C avec pour conséquence une meilleure coalescence que A1203, - la spessartite ne provoque pas le bouchage des busettes de coulée continue. Sur la base de ces observations, le procédé objet de la présente invention est essentiellement caractérisé en ce que l'on réalise la désoxydation des aciers calmés à basse teneur en carbone, en mesurant l'oxygène dissous du bain savant la mise en pocne et ensuite, en formant des inclusions composées en grosse majorité de spessartite et exemptes autant que possible d'alumine et de rhodonite, en ajoutant au bain d'acier un mélange de matières porteuses de Nn, de Si et d'Al. Suivant ltinvention, on ajoute au bain d'acier un mélange de ferro-alliages de iln, Si et Al. Suivant une variante de l'invention, on ajoute au bain d'acier un alliage Fe in Si Al de composition appropriée. Egalement suivant l'invention, les teneurs en Mn, Si et Al du mélange ajouté au bain d'acier sont données par les formules suivantes 100 x @@@ 35 Mn + Si + Al 10 Mn + Si + Al 100 x Al 5 Mn + Si + Al REVENDICATIONS 1 / Procédé pour désoxyder les aciers calmés à basse teneur en carbone (C#0,15%), c a r a c t é r i s é en ce que l'on mesure l'oxygène dissous-du bain avant la mise en poche et ensuite en ce que l'on forme des inclusions composées en grosse majorité de spessartite et exemptes autant que possible d'alumine et de rhodonite, en ajoutant au bain d'acier un mélange de matières porteuses de Mn, de Si et d'Al. 20/ Procédé suivant la revendication 1, c a r a c t é r i s é en ce que l'on ajoute au bain d'acier un mélange de ferro-alliages de Mn, Si et Ai. 3 / Procédé suivant la revendication 1, c a r a c t é r i s é en ce que l'on ajoute au bain d'acier un alliage Fe Mn Si Al. 40/ Procédé suivant l'une ou l'autre des revendications 1 à 3, prise isolément, c a r a c t é r i s é en ce que les teneurs en Mn, Si et Al du mélange ajouté au bain d'acier sont données par les formules suivantes 100 x Mn 35 Mn + Si + Al 100 x Si Mn + Si + Al 100 x Al 5 Mn + Si + Al